(57)【要約】【課題】  硬度の高い塗膜を形成できる、弱溶剤可溶性の塗料用含フッ素共重合体、塗料用組成物および塗料の提供。【解決手段】  フルオロオレフィンと、フルオロオレフィンと共重合可能な二重結合含有モノマーとの共重合体であり、フルオロオレフィンに基づくフッ素の含有量が１０質量％以上であり、フルオロオレフィンの共重合割合が３０〜７０モル％であり、二重結合含有モノマーのうち、１０〜３０モル％が水酸基を含有し、２０〜８０モル％が炭素数３以上の分岐状アルキル基を含有する弱溶剤可溶性の塗料用含フッ素共重合体。【選択図】  なし【特許請求の範囲】
【請求項１】
フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、１０〜３０モル％が水酸基を含有し、２０〜８０モル％が炭素数３以上の分岐状アルキル基を含有することを特徴とする弱溶剤可溶性の塗料用含フッ素共重合体。
【請求項２】
水酸基価が４０〜５５ｍｇＫＯＨ／ｇである請求項１に記載の塗料用含フッ素共重合体。
【請求項３】
前記フルオロオレフィンが、テトラフルオロエチレンまたはクロロトリフルオロエチレンである、請求項１または２に記載の塗料用含フッ素共重合体。
【請求項４】
前記水酸基を含有する二重結合含有モノマーが、炭素数２〜４のヒドロキシアルキルビニルエーテルである、請求項１〜３のいずれかに記載の塗料用含フッ素共重合体。
【請求項５】
前記炭素数３以上の分岐状アルキル基を含有する二重結合含有モノマーが２−エチルヘキシルビニルエーテルである、請求項１〜４のいずれかに記載の塗料用含フッ素共重合体。
【請求項６】
請求項１〜５のいずれかに記載の塗料用含フッ素共重合体および弱溶剤を含有する塗料用組成物。
【請求項７】
請求項６に記載の塗料用組成物および硬化剤を含有する塗料。
【発明の詳細な説明】
【技術分野】
【０００１】
本発明は、弱溶剤可溶性の塗料用含フッ素共重合体、該塗料用含フッ素共重合体を含有する塗料用組成物および塗料に関する。
【背景技術】
【０００２】
従来、耐候性に優れる塗膜を与える塗料用樹脂としてフッ素樹脂が知られている。該フッ素樹脂を含む塗料は、重防食トップコートとして用いられたり、セメント系基材へのトップコートとして用いられている。
しかし、このような塗料は、トルエン、キシレン等のいわゆる強溶剤を含むため、経年変化した合成樹脂調合ペイント、塩化ゴム系塗料、他のラッカー類等の旧塗膜に該塗料を直接塗装すると、チヂミやふくれが生じたり、良好な密着性が得られない問題があった。
【０００３】
一方、近年、硬化剤と、該硬化剤と架橋可能な樹脂を含有する溶液とを使用時に混合して用いる二液タイプの塗料が用いられている。二液タイプの塗料は、樹脂と硬化剤とが架橋して３次元の網目構造を構成するため、硬度が高く、耐汚染性に優れた塗膜が得られる。該二液タイプの塗料としては、たとえばイソシアネート系硬化剤と、該硬化剤との架橋反応性部位として水酸基を有する樹脂とを用いるものが知られており、樹脂中の水酸基の含有量（水酸基価）が多いほど、硬度の高い塗膜が得られる。
しかし、二液タイプの塗料に用いられる樹脂は、水酸基を有しているため極性が高く、弱溶剤には溶解しにくい。そのため、二液タイプの塗料には、通常、溶解力の強い強溶剤が用いられており、上記と同様、旧塗膜等を補修する際に旧塗膜を痛めるなどの問題を有していた。
【０００４】
このような問題に対し、強溶剤よりも溶解力の弱い弱溶剤を用いる弱溶剤型塗料が開発されている。例えば特許文献１には、弱溶剤であるミネラルスピリットに可溶性の含フッ素共重合体を含む塗料用組成物が提案されている。
【特許文献１】特公平８−３２８４７号公報
【発明の開示】
【発明が解決しようとする課題】
【０００５】
しかし、特許文献１で用いられている含フッ素共重合体は、二液タイプの塗料に用いるために水酸基価を高めると、弱溶剤に対する溶解性が低下し、塗装が困難になり、充分な硬度の塗膜を得ることが困難である。
したがって、本発明は、硬度の高い塗膜を形成可能な、弱溶剤可溶性の塗料用含フッ素共重合体、該塗料用含フッ素共重合体を含有する塗料用組成物および塗料を提供することを目的とする。
【課題を解決するための手段】
【０００６】
本発明者らは、前述の課題を解決すべく鋭意検討を行った結果、含フッ素共重合体のモノマーとして、フルオロオレフィンと、フルオロオレフィンと共重合可能な二重結合含有モノマーとを用い、二重結合含有モノマーのうち、１０〜３０モル％が水酸基を含有し、２０〜８０モル％が炭素数３以上の分岐状アルキル基を含有していることにより、上記課題を解決できることを見い出し、その知見に基づいて本発明を完成するに至った。
【０００７】
すなわち、本発明は、フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、１０〜３０モル％が水酸基を含有し、２０〜８０モル％が炭素数３以上の分岐状アルキル基を含有することを特徴とする弱溶剤可溶性の塗料用含フッ素共重合体を提供するものである。
また、本発明は、前記塗料用含フッ素共重合体および弱溶剤を含有する塗料用組成物を提供するものである。
さらに、本発明は、前記塗料用組成物および硬化剤を含有する塗料を提供するものである。
【発明の効果】
【０００８】
本発明の塗料用含フッ素共重合体は弱溶剤可溶性であり、該塗料用含フッ素共重合体を含有する塗料用組成物は弱溶剤形塗料に有用であり、該塗料用組成物を含有する塗料は、硬度の高い塗膜を形成できる。
【発明を実施するための最良の形態】
【０００９】
以下、本発明を詳細に説明する。
≪塗料用含フッ素共重合体≫
本発明の塗料用含フッ素共重合体は、フルオロオレフィンと、フルオロオレフィンと共重合可能な二重結合含有モノマーとの共重合体であり、フルオロオレフィンに基づくフッ素の含有量が１０質量％以上であり、二重結合含有モノマーのうち、１０〜３０モル％が水酸基を含有し、２０〜８０モル％が炭素数３以上の分岐状アルキル基を含有するものであり、弱溶剤可溶性である。
【００１０】
フルオロオレフィンとしては、フッ素付加数は２以上が好ましく、３〜４がより好ましい。フッ素付加数が２以上であると、耐候性が充分であり好ましい。
フルオロオレフィンとしては、例えば、テトラフルオロエチレン、クロロトリフルオロエチレン、フッ化ビニリデン、ヘキサフルオロプロピレン等を挙げることができ、特にテトラフルオロエチレン、クロロトリフルオロエチレンが好ましい。
【００１１】
二重結合含有モノマーは、フルオロオレフィンと共重合可能であり、フルオロオレフィン以外のビニル系モノマーが好ましく使用される。該ビニル系モノマーとは、ＣＨ2 ＝ＣＨ−で表される炭素−炭素二重結合を有する化合物である。該ビニル系モノマーとしては、直鎖状、分岐状または環状のアルキル基を含有するアルキルビニルエーテル、アルキルビニルエステル等が挙げられる。
【００１２】
本発明において、二重結合含有モノマーは、水酸基を含有する二重結合含有モノマー（以下、水酸基含有モノマーという。）と、炭素数３以上の分岐状アルキル基を含有する二重結合含有モノマー（以下、分岐アルキル基含有モノマーという。）の両方を含む。なお、水酸基含有モノマーが炭素数３以上の分岐状アルキル基を含有していてもよく、分岐アルキル基含有モノマーが水酸基を含有していてもよい。
本発明における二重結合含有モノマーのうち、１０〜３０モル％が水酸基を含有する。
水酸基含有モノマーの含有量が１０モル％以上であると、硬度の高い塗膜を得るために充分な量の水酸基が含フッ素共重合体中に導入されるため好ましい。
また、水酸基含有モノマーの含有量が３０モル％以下であると、弱溶剤に対し、塗料用として充分な溶解性を維持できるため好ましい。
【００１３】
水酸基含有モノマーの炭素数は、特に制限はないが、２〜１０が好ましく、２〜６がより好ましく、２〜４がとりわけ好ましい。
水酸基含有モノマーとしては、４−ヒドロキシブチルビニルエーテル（ＨＢＶＥ）、２−ヒドロキシエチルビニルエーテル（ＨＥＶＥ）、シクロヘキサンジメタノールモノビニルエーテル等のヒドロキシアルキルビニルエーテル類、ヒドロキシエチルアリルエーテル、シクロヘキサンジメタノールモノアリルエーテル等のヒドロキシアルキルアリルエーテル類、ヒドロキシエチル（メタ）アクリレート等の（メタ）アクリル酸ヒドロキシアルキルエステル類などが挙げられる。共重合性に優れ、形成される塗膜の耐候性が良好であることから、ヒドロキシアルキルビニルエーテル類が好ましい。なかでも、弱溶剤に対する溶解性に優れることから、炭素数２〜４のヒドロキシアルキルビニルエーテルが好ましく、ＨＥＶＥがより好ましい。
ＨＥＶＥ等の炭素数２〜４のヒドロキシアルキルビニルエーテルを用いることにより、弱溶剤への溶解性が優れる理由は明らかではないが、炭素数が少ないことから、含フッ素共重合体における側鎖の水酸基が主鎖の近くに存在するため他の側鎖が立体障害となり、弱溶剤の影響を受けにくくなるためと推測される。
該水酸基含有モノマーは、１種単独で用いてもよく、２種以上を組み合わせて用いてもよい。
【００１４】
本発明における二重結合含有モノマーのうち、２０〜８０モル％が炭素数３以上の分岐アルキル基を含有する。
分岐アルキル基含有モノマーが２０〜８０モル％であることにより、上記の量の水酸基含有モノマーを用いても、弱溶剤に対する溶解性を確保できる。該分岐アルキル基含有モノマーを用いることにより、弱溶剤に対する溶解性を確保できる理由は明らかではないが、分岐アルキル基含有モノマーの分子構造と弱溶剤の分子構造とが類似しており、相溶性が高いためと推測される。
【００１５】
分岐アルキル基含有モノマーにおける分岐アルキル基の炭素数は、３以上であれば特に制限はなく、４〜１５が好ましく、４〜１０がより好ましい。
分岐アルキル基含有モノマーとしては、分岐アルキル基を含有するビニルエーテル類、アリルエーテル類または（メタ）アクリル酸エステル類が挙げられる。分岐アルキル基としては、イソプロピル基、イソブチル基、ｓｅｃ−ブチル基、ｔｅｒｔ−ブチル基、２−エチルヘキシル基、２−メチルヘキシル基等が挙げられる。分岐アルキル基含有モノマーとしては、２−エチルヘキシルビニルエーテル（２−ＥＨＶＥ）、ｔｅｒｔ−ブチルビニルエーテル（ｔ−ＢｕＶＥ）等のビニルエーテル類が共重合性に優れるため好ましく、２−ＥＨＶＥがより好ましい。
該分岐アルキル基含有モノマーは、１種単独で用いてもよく、２種以上を組み合わせて用いてもよい。
【００１６】
本発明においては、二重結合含有モノマーとして、さらに、本発明の効果を損なわない範囲で、水酸基含有モノマー、分岐アルキル基含有モノマー以外の他の二重結合含有モノマーを含有していてもよい。
他の二重結合含有モノマーとしては、アルキル基を含有するモノマーが好ましく、該アルキル基としては、直鎖状、分岐状または環状のアルキル基が挙げられる。該アルキル基の炭素数は２〜８が好ましく、２〜６がより好ましい。
特に、環状アルキル基を含有する二重結合含有モノマーを用いると、含フッ素共重合体のガラス転移温度（Ｔｇ）が上がり、塗膜の硬度がさらに高まるため好ましい。
該環状アルキル基を含有する二重結合含有モノマーとしては、シクロヘキシルビニルエーテル、シクロヘキシルメチルビニルエーテル等の環状アルキルビニルエーテル類、シクロヘキシル（メタ）アクリレート、３，３，５−トリメチルシクロヘキシル（メタ）アクリレート等の（メタ）アクリル酸環状アルキルエステル類等が挙げられる。
該他の二重結合含有モノマーは、１種単独で用いてもよく、２種以上を組み合わせて用いてもよい。
二重結合含有モノマーの全量における他の二重結合含有モノマーの割合は、０〜７０モル％が好ましく、３０〜６０モル％がより好ましい。
【００１７】
含フッ素共重合体におけるフルオロオレフィンに基づく重合単位と二重結合含有モノマーに基づく重合単位の割合は、フルオロオレフィンに基づく重合単位が３０〜７０モル％であることが好ましく、４０〜６０モル％であることがより好ましく、二重結合含有モノマーに基づく重合単位が７０〜３０モル％であることが好ましく、６０〜４０モル％であることがより好ましい。フルオロオレフィンに基づく重合単位の割合が７０モル％以下であると、含フッ素共重合体の弱溶剤への溶解性が充分となり、３０モル％以上であると充分な耐候性が得られるため好ましい。
【００１８】
本発明の塗料用含フッ素共重合体は、フルオロオレフィンと、水酸基含有モノマーおよび分岐アルキル基含有モノマーを所定割合含む二重結合含有モノマーとの混合物に、重合媒体の存在下または非存在下で、重合開始剤または電離性放射線などの重合開始源を作用せしめて共重合反応を行うことによって製造できる。  共重合反応における、フルオロオレフィンと二重結合含有モノマーとの使用量の割合は、上記の含フッ素共重合体におけるフルオロオレフィンに基づく重合単位と二重結合含有モノマーに基づく重合単位の割合と同じであることが好ましい。
重合媒体としては、メチルエチルケトン、メチルイソブチルケトン等のケトン類、酢酸エチル、酢酸ｎ−ブチル等のエステル類、キシレン、トルエン等の芳香族系溶剤、シクロヘキサノン、ソルベントナフサ、ミネラルターペン、ミネラルスピリット、石油ナフサ等の脂肪族系溶剤、３−エトキシプロピオン酸エチル、メチルアミルケトン、酢酸ｔｅｒｔ−ブチル、４−クロロベンゾトリフルオリド、ベンゾトリフルオリド、モノクロロトルエン、３，４−ジクロロベンゾトリフルオリド等が挙げられる。
重合開始剤としては、２，２’−アゾビスイソブチロニトリル、２，２’−アゾビスシクロヘキサンカーボネートニトリル、２，２’−アゾビス（２，４−ジメチルバレロニトリル）、２，２’−アゾビス（２−メチルブチロニトリル）等のアゾ系開始剤；シクロヘキサノンパーオキサイド等のケトンパーオキサイド類、ｔｅｒｔ−ブチルハイドロパーオキサイド等のハイドロパーオキサイド類、ベンゾイルパーオキサイド等のジアシルパーオキサイド類、ジ−ｔｅｒｔ−ブチルパーオキサイド等のジアルキルパーオキサイド類、２，２−ジ−（ｔｅｒｔ−ブチルパーオキシ）ブタン等のパーオキシケタール類、ｔｅｒｔ−ブチルパーオキシピバレイト等のアルキルパーエステル類、ジイソプロピルパーオキシジカーボネート等のパーカーボネート類等の過酸化物系開始剤；等が挙げられる。
【００１９】
該含フッ素共重合体は、フルオロオレフィンに基づくフッ素の含有量が、含フッ素共重合体の総質量に対して１０質量％以上であり、２０〜３０質量％であることが好ましい。フッ素の含有量が１０質量％以上であると、塗膜の耐候性が充分となり好ましい。
また、該含フッ素共重合体は、硬化剤との反応性部位として水酸基を含有する。含フッ素共重合体中の水酸基価（以下、ＯＨＶという。）は、水酸化カリウムの化学的反応当量に換算して、含フッ素共重合体の総固形分に対し、４０〜５５ｍｇＫＯＨ／ｇが好ましく、４５〜５５ｍｇＫＯＨ／ｇがより好ましい。
ＯＨＶが４０ｍｇＫＯＨ／ｇ以上であると、硬度の高い塗膜を得ることができ、ＯＨＶが５５ｍｇＫＯＨ／ｇ以下であると、弱溶剤に対し、塗料用含フッ素共重合体が充分な溶解性を有するため好ましい。
【００２０】
含フッ素共重合体は、ポリスチレンを標準物質としてゲルパーミエーションクロマトグラフィー（ＧＰＣ）で測定される数平均分子量（Ｍｎ）が５０００〜７５００であることが好ましい。Ｍｎが５０００以上であると耐候性に優れ、Ｍｎが７５００以下であると弱溶剤に対する溶解性に優れるため好ましい。
また、含フッ素共重合体のガラス転移点（以下、Ｔｇという。）は、２５℃以上が好ましく、３０〜４０℃がより好ましい。Ｔｇが２５℃以上であると、高硬度の塗膜が得られるため好ましい。
【００２１】
本発明の塗料用含フッ素共重合体は、さらに、カルボキシ基を含有することが好ましい。カルボキシ基を含有することにより、例えば塗料として用いる際に顔料の分散性が向上する。含フッ素共重合体中のカルボキシ基の含有量（酸価（以下、ＡＶという。））は、水酸化カリウムの化学的反応当量に換算して、含フッ素共重合体の総固形分に対し、１〜５ｍｇＫＯＨ／ｇが好ましく、２〜５ｍｇＫＯＨ／ｇがより好ましい。
該カルボキシ基は、例えば、上述したフルオロオレフィンと二重結合含有モノマーとの重合反応後、含フッ素共重合体中の水酸基に多価カルボン酸またはその無水物を反応させることにより導入できる。また、カルボキシ基を有する二重結合含有モノマーの直接重合によっても導入できる。
【００２２】
≪塗料用組成物≫
本発明の塗料用組成物は、本発明の塗料用含フッ素共重合体および弱溶剤を含有する。
弱溶剤とは、労働安全衛生法による有機溶剤の分類において、第３種有機溶剤とされているものであり、下記イ）〜ハ）のいずれかに相当するものである。
イ）ガソリン、コールタールナフサ（ソルベントナフサを含む）、石油エーテル、石油ナフサ、石油ベンジン、テレピン油、ミネラルスピリット（ミネラルシンナー、ペトロリウムスピリット、ホワイトスピリットおよびミネラルターペンを含む）、
ロ）イ）のみからなる混合物、
ハ）イ）と、イ）以外のものの混合物で、イ）を５質量％を越えて含有するもの。
本発明の塗料用組成物は、弱溶剤として、これらの第３種有機溶剤を使用したもので、強溶剤に相当する第２種有機溶剤を、全溶剤の５質量％を越えて含有しないものである。
弱溶剤としては、引火点が室温以上であることから、ミネラルスピリットが好ましい。
【００２３】
本発明の塗料用組成物は、本発明の塗料用含フッ素共重合体および弱溶剤のほか、塗膜の乾燥性を改善するために、ＣＡＢ（セルロースアセテートブトレート）、ＮＣ（ニトロセルロース）等を含有してもよく、塗膜の光沢、硬度、塗料の施工性を改良するために、アクリル酸またはそのエステルからなる重合体、ポリエステル等の塗料用樹脂を含有していてもよい。
【００２４】
本発明の塗料用組成物においては、本発明の塗料用含フッ素共重合体が、塗料用組成物中に含まれる総固形分の２０質量％以上を占めることが好ましく、３０質量％以上がより好ましく、４０質量％以上が最も好ましい。
【００２５】
本発明の塗料用組成物は、含有する固形分の全量が弱溶剤に溶解していることが最も好ましいが、若干の不溶部があってもよい。
塗料用組成物における弱溶剤の量は、含フッ素共重合体の溶解性、塗料として塗装する際の適度な粘度、塗装方法などを考慮して適宜決定される。
本発明の含フッ素共重合体は、弱溶剤への溶解性に優れることから、塗料用組成物中に含まれる弱溶剤の量は１０〜３０質量％とすることもできる。
【００２６】
本発明の塗料用組成物は、二液タイプの塗料として、使用前に硬化剤と混合されて用いられる。
【００２７】
≪塗料≫
本発明の塗料は、本発明の塗料用組成物および硬化剤を含有する。
該硬化剤としては、含フッ素共重合体中の水酸基と架橋可能な硬化剤が好ましく、例えばイソシアネート系硬化剤、ブロックイソシアネート系硬化剤、メラミン系硬化剤等の塗料用硬化剤が挙げられる。
イソシアネート系硬化剤としては、ヘキサメチレンジイソシアネート、イソホロンジイソシアネート等の無黄変イソシアネート類が挙げられる。
ブロックイソシアネート系硬化剤としては、イソシアネート硬化剤のイソシアネート基をカプロラクタム、イソホロン、β−ジケトン等でブロックしたものが挙げられる。
メラミン系硬化剤としては、ブチル化メラミン等の低級アルコールによりエーテル化されたメラミン、エポキシ変性メラミン等が挙げられる。
【００２８】
塗料における硬化剤の含有量は、塗料用組成物中の含フッ素共重合体を含む樹脂成分の１００質量部に対して、１〜１００質量部が好ましく、１〜５０質量部がより好ましい。
硬化剤が１質量部以上であると、塗膜の耐溶剤性と硬度が充分であり、硬化剤が１００質量部以下であると、加工性、耐衝撃性に優れるため好ましい。
【００２９】
本発明の塗料は、必要に応じて、他の機能性配合剤を含有することが好ましい。他の機能性配合剤としては、着色顔料、染料、塗膜の付着性向上のためのシランカップリング剤、紫外線吸収剤、硬化促進剤、光安定剤、つや消し剤等が挙げられる
着色顔料、染料としては、耐候性の良いカーボンブラック、酸化チタン等の無機顔料、フタロシアニンブルー、フタロシアニングリーン、キナクリドンレッド、インダンスレンオレンジ、イソインドリノン系イエロー等の有機顔料、染料等が挙げられる。
シランカップリング剤としては、３−アミノプロピルトリエトキシシラン、３−アミノプロピルトリメトキシシラン、Ｎ−２−（アミノエチル）−３−アミノプロピルトリメトキシシラン、ウレイドプロピルトリエトキシシラン、ビニルトリエトキシシラン、ビニルトリメトキシシラン、３−メタクリロキシプロピルトリメトキシシラン、３−メタクリロキシプロピルトリエトキシシラン、２−（３，４−エポキシシクロヘキシル）エチルトリメトキシシラン、３−グリシドキシプロピルトリメトキシシラン、３−メルカプトプロピルトリメトキシシラン、３−イソシアネートプロピルトリエトキシシラン、メチルトリエトキシシラン、メチルトリメトキシシラン等が挙げられる。
紫外線吸収剤としては、ベンゾフェノン系、ベンゾトリアゾール系、トリアジン系、シアノアクリレート系の紫外線吸収剤が挙げられる。
硬化促進剤としては、イソシアネート系硬化剤用にジブチルスズジラウレート等、メラミン系硬化剤用にパラトルエンスルホン酸等の酸性触媒が挙げられる。  光安定剤としては、ヒンダードアミン系光安定剤等が挙げられ、アデカスタブＬＡ６２、アデカスタブＬＡ６７（以上、アデカアーガス化学社製、商品名）、チヌビン２９２、チヌビン１４４、チヌビン１２３、チヌビン４４０（以上、チバ・スペシャルティ・ケミカルズ社製、商品名）等が挙げられる。
つや消し剤としては、超微粉合成シリカ等が挙げられ、つや消し剤を使用した場合、優雅な半光沢、つや消し仕上げの塗膜を形成できる。
【００３０】
本発明の塗料の製造は、本発明の塗料用組成物、硬化剤、必要に応じて添加される機能性配合剤を混合することにより行うことができる。
その混合順序は特に限定されず、本発明の塗料用組成物と添加剤を予め混合し、それに硬化剤を混合してもよく、本発明の塗料用組成物および硬化剤を混合し、次いで添加剤を混合してもよく、これらを同時に混合してもよい。
【００３１】
本発明の塗料を用いて塗装する方法としては、スプレー塗装、エアスプレー塗装、はけ塗り、浸漬法、ロールコーター、フローコーター等の任意の方法を適用できる。
【００３２】
塗装される物品材質としては、コンクリート、自然石、ガラス等の無機物、鉄、ステンレス、アルミニウム、銅、真鍮、チタン等の金属、プラスチック、ゴム、接着剤、木材等の有機物が挙げられる。特に、すでに形成された塗膜の表面への塗装に適する。また有機無機複合材であるＦＲＰ、樹脂強化コンクリート、繊維強化コンクリート等の塗装にも適する。
【００３３】
また塗装される物品としては、自動車、電車、航空機等の輸送用機器、橋梁部材、鉄塔などの土木部材、防水材シート、タンク、パイプ等の産業機材、ビル外装、ドア、窓門部材、モニュメント、ポール等の建築部材、道路の中央分離帯、ガードレール、防音壁等の道路部材、通信機材、電気および電子部品等が挙げられる。
【実施例】
【００３４】
以下に発明をより詳細に説明するために実施例（例１，７〜１０は実施例、例２〜６，１１〜１５は比較例）を示す。本発明は、これらの例によって何ら制限されるものではない。
【００３５】
（含フッ素共重合体Ａの製造）
内容積２０００ｍＬのステンレス製撹拌機付きオートクレーブに、組成がシクロヘキシルビニルエーテル（ＣＨＶＥ）の２６３ｇ、２−エチルヘキシルビニルエーテル（２−ＥＨＶＥ）の１８２ｇおよびヒドロキシブチルビニルエーテル（ＨＢＶＥ）の１０７ｇである二重結合含有モノマー混合物、キシレンの６７０ｇ、エタノールの１８９ｇおよび炭酸カリウムの９．５ｇを投入し、窒素により溶存酸素を除去した。
その後、クロロトリフルオロエチレン（ＣＴＦＥ）の５０５ｇをオートクレーブ中に導入して徐々に昇温し、６５℃に達した後、ｔｅｒｔ−ブチルパーオキシピバレートの５０％キシレン溶液の７．０ｇを７時間かけてオートクレーブ中に導入し、その後さらに１５時間撹拌した後に反応を停止した。
得られた含フッ素共重合体のキシレン溶液をエバポレーションしながらミネラルスピリットへの溶媒置換を行い、不揮発分を６０質量％にした後、水素添加無水フタル酸の５．８ｇを添加し、さらにトリエチルアミンの０．０５ｇを添加した後、フラスコを徐々に昇温した。フラスコ内温度が７０℃に達した後、その温度を２時間保持し、数平均分子量（Ｍｎ）が７３００、水酸基価が４７ｍｇＫＯＨ／ｇ、酸価が２ｍｇＫＯＨ／ｇ、Ｔｇが３０℃である含フッ素共重合体Ａのミネラルスピリット溶液（不揮発分６０質量％）を得た。
【００３６】
（含フッ素共重合体Ｂの製造）
含フッ素共重合体Ａの製造において、二重結合含有モノマーの組成をＣＨＶＥの１７０ｇ、２−ＥＨＶＥの１８４ｇ、ＨＢＶＥの１９５ｇとした以外は含フッ素共重合体Ａの製造と同様にして、Ｍｎが７２００、水酸基価が８８ｍｇＫＯＨ／ｇ、酸価が２ｍｇＫＯＨ／ｇ、Ｔｇが２２℃である含フッ素共重合体Ｂのミネラルスピリット溶液（不揮発分６０質量％）を得た。
含フッ素共重合体Ｂは、二重結合含有モノマー中のＨＢＶＥが３０モル％を越えている点で、本発明に相当しない。また、含フッ素共重合体Ｂは、水酸基価が５５ｍｇＫＯＨ／ｇを越えている。
【００３７】
（含フッ素共重合体Ｃの製造）
含フッ素共重合体Ａの製造において、二重結合含有モノマーの組成をＣＨＶＥの３６５ｇ、２−ＥＨＶＥの６６ｇ、ＨＢＶＥの１０９ｇとした以外は含フッ素共重合体Ａの製造と同様にして、Ｍｎが６８００、水酸基価が４８ｍｇＫＯＨ／ｇ、酸価が２ｍｇＫＯＨ／ｇ、Ｔｇが３７℃である含フッ素共重合体Ｃのミネラルスピリット溶液（不揮発分６０質量％）を得た。
含フッ素共重合体Ｃは、二重結合含有モノマー中の２−ＥＨＶＥが２０モル％未満である点で、本発明に相当しない。
【００３８】
（含フッ素共重合体Ｄの製造）
含フッ素共重合体Ａの製造において、二重結合含有モノマーの組成を２−ＥＨＶＥの５０７ｇ、ＨＢＶＥの８２ｇとした以外は含フッ素共重合体Ａの製造と同様にして、Ｍｎが７５００、水酸基価が３６ｍｇＫＯＨ／ｇ、酸価が２ｍｇＫＯＨ／ｇ、Ｔｇが６℃である含フッ素共重合体Ｄのミネラルスピリット溶液（不揮発分６０質量％）を得た。
含フッ素共重合体Ｄは、二重結合含有モノマー中の２−ＥＨＶＥが８０モル％を越える点で、本発明に相当しない。
【００３９】
（含フッ素共重合体Ｅの製造）
含フッ素共重合体Ａの製造において、二重結合含有モノマーの組成をＣＨＶＥの２７２ｇ、２−ＥＨＶＥの１９４ｇ、ＨＢＶＥの８７ｇとした以外は含フッ素共重合体Ａの製造と同様にして、Ｍｎが７４００、水酸基価が３８ｍｇＫＯＨ／ｇ、酸価が２ｍｇＫＯＨ／ｇ、Ｔｇが２４℃である含フッ素共重合体Ｅのミネラルスピリット溶液（不揮発分６０質量％）を得た。
含フッ素共重合体Ｅは、二重結合含有モノマー中のＨＢＶＥが１０モル％未満である点で、本発明に相当しない。また、含フッ素共重合体Ｅは、水酸基価が４０ｍｇＫＯＨ／ｇ未満である。
【００４０】
（含フッ素共重合体Ｆの製造）
含フッ素共重合体Ａの製造において、二重結合含有モノマーの組成をＣＨＶＥの２６３ｇ、ノルマルオクチルビニルエーテル（ＮＯＶＥ）の１８２ｇ、ＨＢＶＥの１０７ｇとした以外は含フッ素共重合体Ａの製造と同様にして、Ｍｎが７５００、水酸基価が４７ｍｇＫＯＨ／ｇ、酸価が２ｍｇＫＯＨ／ｇ、Ｔｇが２８℃である含フッ素共重合体Ｆのミネラルスピリット溶液（不揮発分６０質量％）を得た。
含フッ素共重合体Ｆは、分岐アルキル基含有モノマーを含有しない点で、本発明に相当しない。
【００４１】
（含フッ素重合体Ｇの製造）
含フッ素共重合体Ａの製造において、二重結合含有モノマーの組成をＣＨＶＥの２３５ｇ、２−ＥＨＶＥの２６２ｇ、ＨＥＶＥの９９ｇとした以外は含フッ素共重合体Ａの製造と同様にして、Ｍｎが６７００、水酸基価が４５ｍｇＫＯＨ／ｇ、酸価が２ｍｇＫＯＨ／ｇ、Ｔｇが２６℃である含フッ素共重合体Ｇのミネラルスピリット溶液（不揮発分６０％、不揮発分７０％）を得た。
【００４２】
＜例１〜７＞
得られた含フッ素共重合体Ａ〜Ｇのミネラルスピリット溶液（不揮発分６０質量％）を１として、ミネラルスピリットを用いて白濁するまで希釈を行い、希釈可能倍率（ミネラルスピリット希釈性）を求めた。
【００４３】
表１に、含フッ素共重合体Ａ〜Ｇのモノマー組成（モル％）、水酸基価、酸価、Ｍｎおよびミネラルスピリット希釈性を示す。なお、含フッ素共重合体Ａ、Ｄ、Ｇは、１０倍に希釈した時点でも全く白濁が見られなかったため、ミネラルスピリット希釈性が１０倍以上とした。
【００４４】
【表１】
2004277716.tif 000002
【００４５】
＜例８〜１５＞
含フッ素共重合体Ａ〜Ｇのミネラルスピリット溶液（不揮発分６０質量％）の１００質量部に対し、ミラルスピリット可溶型イソシアネート硬化剤「タケネートＤ−１７７Ｎ」（三井武田ケミカル社製、商品名）、フロー助剤「ＢＹＫ−３２０」（ポリエーテル変性メチルアルキルポリシロキサン、ＢＹＫ−Ｃｈｅｍｉｅ社製、商品名）、硬化触媒のジブチルスズジラウレートを表２に示す量（質量部）投入し、塗料Ａ〜Ｇを作成した。
また、例１０は、含フッ素共重合体Ｇのミネラルスピリット溶液（不揮発分６０質量％）の１００質量部の代わりに、含フッ素共重合体Ｇのミネラルスピリット溶液（不揮発分７０質量％）の８０質量部を用いた以外は例９と同様にして塗料を作成した。
なお、表２中のＮＣＯインデックスが１とは、含フッ素共重合体のＯＨＶ／硬化剤のＮＣＯ＝１／１となるように配合したことを意味する。
また、表２中のガードナー粘度とは、ガードナー泡粘度計を用いて、試料中の泡の上昇時間を測定し、該上昇時間からストークス粘度が換算でき、それを粘度記号で表すものである。粘度記号は、以下のストークス粘度［単位：Ｓｔ］を示す。Ｕ：５．８９〜７．５６、Ｖ：７．５７〜９．７７、Ｘ：１１．９〜１５．２、Ｚ３：４１．３〜５４．８。
【００４６】
クロメート処理したアルミ板の表面に白色の溶剤型アクリルウレタン塗料を２５μｍの膜厚で塗装して塗膜を形成し、その表面に、前記塗料Ａ〜Ｇをそれぞれ２０μｍの膜厚になるよう塗装して塗膜を形成し、２０℃の恒温室中で２週間養生した。得られた塗膜について以下の評価を行った。
「塗膜の粘着性」：指触にて判定  ○：粘着性なし  ×：粘着性あり
「カーボン汚れ性」：塗膜の表面にカーボンブラック＃５（デグサ社製、商品名）を均一に振りかけた後、払い落とし、振りかけていない場所との汚れの程度の差をΔＬ値で表した。ΔＬとは明度の差を示す値であり、ΔＬが１０以上であると汚染性があると判断できる。ΔＬはＳＱ−２０００（色差計：日本電色工業社製）を用いて測定した。
「クロスカット試験」：ＪＩＳ５４００  ８．５準拠
「塗膜の鏡面光沢度」：ＪＩＳ５４００  ７．６準拠
【００４７】
【表２】
2004277716.tif 000003
【００４８】
表１において、含フッ素共重合体Ｂ、Ｃ、Ｆはミネラルスピリット希釈性が４倍以下であった。塗装作業においては、塗装に使用した器具をミネラルスピリットを用いて洗浄する際に、ミネラルスピリット希釈性が４倍以下では未溶解の樹脂が器具に残留し、塗装作業性に悪影響を及ぼすため、含フッ素共重合体Ｂ、Ｃ、Ｆを使用した例１１，１２，１５の塗料は、好ましくないものである。これに対し、本発明の含フッ素共重合体Ａ，Ｇは、１０倍以上の優れたミネラルスピリット希釈性を有しており、塗料用として好適なものである。
表２において、含フッ素共重合体Ａを使用した例８、含フッ素共重合体Ｇを使用した例９，１０の塗料を用いた塗膜は、全ての評価項目において優れていた。これに対し、含フッ素共重合体Ｄ，Ｅを使用した例１３，１４の塗料を用いた塗膜は、塗膜の粘着性に劣っていた。また、カーボン汚れ性に劣っていたことから、例１３，１４の塗膜の硬度が低かったと推測される。